(57)【要約】【課題】不燃性、施工性に優れ、外気の湿度変化に伴う誘電率変化が抑制可能で様々な環境に適用できる電波吸収シートを提供する。【解決手段】本電波吸収シートは間隙２を設けて平板状に複数配置された平板矩形状の電波吸収体３と、この電波吸収体３が封入された可撓性樹脂シート４を備える。【選択図】  図１
2006287018.tif 000002
【特許請求の範囲】
【請求項１】
間隙を設けて平板状に複数配置された平板矩形状の電波吸収体と、この電波吸収体が封入された可撓性樹脂シートを備えたことを特徴とする電波吸収シート。
【請求項２】
前記電波吸収タイルはセラミックスであることを特徴とする請求項１記載の電波吸収シート。
【請求項３】
前記セラミックスはセラミックス多孔体であることを特徴とする請求項２記載の電波吸収シート。
【請求項４】
前記セラミックス多孔体は気孔率が５０〜９５％であることを特徴とする請求項３記載の電波吸収シート。
【請求項５】
前記セラミックス多孔体の誘電率は気孔率の制御により行なわれることを特徴とする請求項３記載の電波吸収シート。
【請求項６】
前記セラミックス多孔体の誘電率は含水量の制御により行なわれることを特徴とする請求項３記載の電波吸収シート。
【発明の詳細な説明】
【技術分野】
【０００１】
本発明は電波吸収シートに係り、特に内外壁、仕切りボード、床、天井等の建材、その他に使用されて電波（周波数が数テラＨｚ程度以下の電磁波）、特にマイクロ波、ミリ波を吸収するのに適する電波吸収体を備えた電波吸収シートに関する。
【背景技術】
【０００２】
近年、電波需要の急増に伴う周波数の逼迫に対処するため、マイクロ波（３００ＭＨｚ〜３０ＧＨｚ）、ミリ波（３０ＧＨｚ〜３００ＧＨｚ）技術の研究開発が進められている。
【０００３】
マイクロ波、ミリ波技術の早期実用化が期待される分野として、超高速無線ＬＡＮ、自動車レーダ、高速道路交通システム（ＩＴＳ：Ｉｎｔｅ１１ｉｇｅｎｔ  Ｔｒａｎｓｐｏｒｔ  Ｓｙｓｔｅｍ）等が挙げられる。そして、これらのシステムを実現するために、さまざまな電磁波遮蔽技術の研究開発が進められている。これらの技術の中で、電波吸収材の研究開発が電磁波遮蔽には有効な技術と考えられている。
【０００４】
従来、これらの技術の中で、電波吸収材の研究開発が電磁波遮蔽には有効な技術と考えられており、カーボン等の導電性材料をはじめとして、フェライト等の磁性材料やＳｉＣセラミックス等の誘電体材料からなる電波吸収体が知られている。
【０００５】
従来の電波吸収体は樹脂やゴム等の樹脂とカーボン、金属繊維、フェライト等の電波損失材を複合したものが多く、有機成分を多量に含むため不燃性に劣る。このため、建材用途には不燃性に優れるセラミックスを用いた電波吸収体が望まれている。しかし、セラミックス単独では柔軟性が低く、トンネル等の曲面への設置が困難である。従来、セラミックスをこのような曲面に設置する際は複数のタイルを張り合わせて用いている（特許文献１）。このため、可撓性に乏しく施工が困難である。また、セラミックス電波吸収体を建材へ応用するためには、比重、コストの面から、多孔質材料が望まれている。多孔質材料を電波吸収体に用いた場合、外気の湿度変化により、含水量変化に伴い誘電率が変化し、これにより電波吸収特性が劣化する問題点がある（特許文献２）。
【特許文献１】特開２００４−１３２０６５号公報
【特許文献２】特開２００３−２８３１８０号公報
【発明の開示】
【発明が解決しようとする課題】
【０００６】
本発明は上述した事情を考慮してなされたもので、不燃性、施工性に優れ、外気の湿度変化に伴う誘電率変化が抑制可能で様々な環境に適用できる電波吸収シートを提供することを目的とする。
【課題を解決するための手段】
【０００７】
上述した目的を達成するため、本発明に係る電波吸収シートは間隙を設けて平板状に複数配置された平板矩形状の電波吸収体と、この電波吸収体が封入された可撓性樹脂シートを備えたことを特徴とする。
【０００８】
好適には、前記電波吸収タイルはセラミックスである。  
また、好適には、前記セラミックスはセラミックス多孔体である。  
また、好適には、前記セラミックス多孔体は気孔率が５０〜９５％である。  
また、好適には、前記セラミックス多孔体の誘電率は気孔率の制御により行なわれる。  
また、好適には、前記セラミックス多孔体の誘電率は含水量の制御により行なわれる。
【発明の効果】
【０００９】
本発明に係る電波吸収シートによれば、不燃性、施工性に優れ、外気の湿度変化に伴う誘電率変化が抑制可能で様々な環境に適用できる電波吸収シートを提供することができる。
【発明を実施するための最良の形態】
【００１０】
以下、本発明に係る電波吸収シートの一実施形態について添付図面を参照して説明する。
【００１１】
図１は本発明に係る電波吸収シートの平面図、図２はその縦断面図である。
【００１２】
図１及び図２に示すように、本発明に係る電波吸収シート１は、間隙（目地）２を設けて平板状に複数配置された平板矩形状の電波吸収体３と、この電波吸収体３が封入された可撓性を有する樹脂シート４を備えている。
【００１３】
電波吸収体３は、例えばＴｉＯ２セラミックスのようなセラミックス多孔体のタイルを用いるのが好ましいが、顆粒状のものをタイル状に封入したもの、または、粉末状のものをタイル状に封入したものであっても、樹脂シート４によってタイル形状を保持するようになっていればよい。
【００１４】
電波吸収体にセラミックス多孔体を用いるのは不燃性に優れ、また、建材として用いるのに適する軽量である。
【００１５】
また、セラミックス多孔体の気孔率は、５０〜９５％であるのが好ましい。
【００１６】
電波吸収タイルの幅は施工性、柔軟性の面から５〜１０００ｍｍ、厚さが０．５〜１００ｍｍであることが好ましい。
【００１７】
電波吸収タイル間の間隔は０．５〜１００ｍｍであることが好ましい。
【００１８】
セラミックス層の気孔率は５０〜９５％であることが好ましい。気孔率が５０％より小さいと、比重が大きくなり施工性に劣り、９５％を超えると強度が低下する。
【００１９】
セラミックス層の誘電率は、電波吸収効果に大きな影響を与えるので重要であり、誘電率の制御はセラミックス層の気孔率の調整により行うか、セラミックス層の含水率の調整により行うのが好ましい。
【００２０】
電波吸収体はマイクロ波ミリ波を吸収するものであるのが好ましく、特に２〜１１０ＧＨｚを吸収するものであるのがより好ましい。
【００２１】
樹脂シートはフィルム状よりも厚いシート状であり例えば１ｍｍ程度の厚さを有し、例えばポリエチレンのような非透水性素材を用いるのが好ましい。樹脂シートは電波吸収体を保持する機能に加えて、電波吸収にも寄与し、電波吸収体を単体で用いる場合に比べて、電波吸収層を薄くすることができる。
【００２２】
図３に示すように、電波吸収シート１は、内外壁、床、天井等のように、電波が一方向から入射する場所に使用するためのものであり、電波吸収シート１の裏面の樹脂シート４に電波反射層としてのアルミ箔５を貼付して使用されるか、図４に示すように、アルミ箔５が電波吸収体３と一緒に封入される樹脂シート４であってもよい。
【００２３】
また、図５に示すように、電波吸収シート１をトンネルの曲面に設置する場合、電波吸収体３はタイルであり剛性を有するので、屈折させることはできないが、可撓性を有する樹脂シート４からなる間隙２から屈折させることはでき、曲面に沿った設置が可能となる。
【００２４】
本樹脂シートは上記構造を有しており、不燃性に優れたレンガ状の電波吸収体間に可撓性を有する間隙を持たせることで、不燃性に優れ、また、トンネル、円柱状の柱等の曲面に容易に施工可能となり、外観の美観も向上し、電波吸収体を非透水性の樹脂シートに封入することにより、外部湿度に伴う誘電率変化を抑制して電波吸収性能の劣化を抑制し、耐侯性を向上させることができ、さらに、従来の電波吸収体に比べ軽量化を図ることができる。
【００２５】
また、電波吸収体をタイルに換えて、顆粒状あるいは粉末状のものをタイル状にした電波吸収体を用いた樹脂シートの場合には、この電波吸収体も多少可撓性を有するので、より曲面に沿った設置が可能となる。
【００２６】
上述のように本実施形態の電波吸収シートによれば、不燃性、施工性に優れ、外気の湿度変化に伴う誘電率変化が抑制可能で様々な環境に適用できる電波吸収シートが実現される。
【実施例】
【００２７】
本発明に係る電波吸収シートを作製し、電波の吸収効果について調べた。
【００２８】
樹脂シートの作製：  平均粒径０．２μｍのＴｉＯ２１００重量部、イオン交換水３０重量部、及び分散剤としてポリアクリル酸アンモニウム０．０５重量部をホットミルにて１昼夜混合してスラリーを調製した。
【００２９】
次に、このスラリーに、起泡剤としてポリオキシエチレンアルキルエーテル１重量部、ゲル化主剤としてポリエチレンイミン４重量部、及び硬化剤としてエポキシ樹脂１重量部を撹拌機で混合撹拌しながら空気を導入して泡立て、泡状のスラリーを調製した。
【００３０】
型に鋳込み、２時間ほど経過すると、ゲル化が十分に進行しゲル化体となった。
【００３１】
次に、ゲル化体を型から取り出し、６０℃の温度で一昼夜乾燥して成形体（乾燥体）を得た。得られた成形体は、球形状の多数の気孔の隣接するもの同士が連通孔を介して互いに連通する三次元網目状の骨格構造を有していた。
【００３２】
さらに、成形体を空気中において１４００℃の温度で４時間焼成して泡構造のＴｉＯ２セラミックス多孔体を得た。
【００３３】
得られた泡構造のＴｉＯ２セラミックス多孔体は、寸法が縦５００ｍｍ、横５００ｍｍ、厚さ２５ｍｍであり、気孔率が８０％、かさ密度が０．８５ｇ／ｃｍ３、平均気孔径が約２００μｍで、気孔の最大径が約７００μｍであり、曲げ強さが約７Ｍａｐであった。
【００３４】
ＴｉＯ２セラミックス多孔体の誘電率（５．８ＧＨｚ）を自由空間法により測定したところεｒ＝１２．２−３．２ｊであった。
【００３５】
ポリエチレンシートの厚みは１ｍｍとし、その誘電率（５．８ＧＨｚ）はεｒ＝２．３−０．０２ｊであった。
【００３６】
試験結果：  ＴｉＯ２セラミックス多孔体のみ（比較例）および図２の構造の電波吸収シート（実施例１）、図４の構造の電波吸収シート（実施例２）におけるＴｉＯ２セラミックス多孔体の厚みと反射減衰量の関係をシミュレートした結果を示す。
【００３７】
実施例１、実施例２及び比較例とも、セラミックス多孔体の厚みを制御することにより２０ｄＢ以上の吸収が得られることがわかった。また、ポリエチレンシートに封入した実施例１及び実施例２は、ポリエチレンシートが電波吸収に寄与し、吸収層であるＴｉＯ２セラミックス多孔体を比較例に比べて薄型化できることがわかった。
【図面の簡単な説明】
【００３８】
【図１】本発明の一実施形態に係る電波吸収シートの平面図。
【図２】本発明の一実施形態に係る電波吸収シートの縦断面図。
【図３】本発明の一実施形態に係る電波吸収シートの使用時の縦断面図。
【図４】本発明の他の実施形態に係る電波吸収シートの縦断面図。
【図５】本発明の一実施形態に係る電波吸収シートの設置状態の概念図。
【図６】本発明の一実施形態に係る電波吸収シートを用いた電波反射減衰量のシミュレーション結果図。
【符号の説明】
【００３９】
１  電波吸収シート
２  間隙
３  電波吸収体
４  樹脂シート
【図１】
2006287018.tif 000003
【図２】
2006287018.tif 000004
【図３】
2006287018.tif 000005
【図４】
2006287018.tif 000006
【図５】
2006287018.tif 000007
【図６】
2006287018.tif 000008